СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы, например, в машиностроении для изготовления различных корпусных деталей.
Известен сплав на основе алюминия, содержащий, мас. %: кремний 0,25; медь 3,9-4,5; магний 0,15-0,3; марганец 0,3-0,5; титан 0,1; алюминий - остальное [1].
Задачей изобретения является повышение устойчивости сплава к воздействию повышенных температур.
Технический результат достигается тем, что сплав на основе алюминия, содержащий кремний, медь, магний, марганец, алюминий, дополнительно включает титан, железо и цирконий, при следующем соотношении компонентов, мас. %: кремний 0,3-0,5; медь 3,0-5,0; магний 0,15-0,3; марганец 0,3-0,5; титан 0,2-0,3; железо 3,0-5,0; цирконий 2,9-3,3; алюминий - остальное.
В таблице приведены составы сплава на основе алюминия.
В составе сплава компоненты проявляют себя следующим образом.
Медь, кремний и магний повышают механические свойства сплава. Железо повышает жаропрочность сплава, но снижает его пластичность. Марганец и цирконий снижают отрицательное влияние железа на механические свойства сплава, повышают его устойчивость к воздействию повышенных температур, снижают пористость. Титан измельчает структурные составляющие сплава, повышая механическую прочность.
Выплавку сплава проводят в электропечах. Сплав подвергают отжигу при температуре 250-300°C с выдержкой в течение 2-4 ч и последующем охлаждении на воздухе. Сплав обладает устойчивостью к воздействию повышенных температур (до 450°C).
Источник информации
1. Промышленные алюминиевые сплавы. Справочник. / Под ред. М.Б. Альтмана. - М., 1984. - С. 87.